(57)【特許請求の範囲】
【請求項１】
転写基板上に、少なくとも蛍光体層、反射層、電極層が積層形成され、
前記反射層が前記蛍光体層の周囲より内側に形成されて成る
ことを特徴とする転写箔。
【請求項２】
前記反射層が白色無機物質層で形成されて成る
ことを特徴とする請求項１記載の転写箔。
【請求項３】
前記反射層が酸化チタン層で形成されて成る
ことを特徴とする請求項１記載の転写箔。
【請求項４】
前記電極層上に接着層が形成されて成る
ことを特徴とする請求項１、２又は３記載の転写箔。
【請求項５】
前記電極層が、電極成分と接着成分の混合材料で形成されて接着機能を有して成る
ことを特徴とする請求項１、２又は３記載の転写箔。
【請求項６】
転写基板上に、少なくとも蛍光体層、導電性を付与した反射層が積層形成され、
前記反射層が前記蛍光体層の周囲より内側に形成されて成る
ことを特徴とする転写箔。
【請求項７】
パネルの内面に、転写箔からの転写による電極層、反射層及び蛍光体層が積層形成され、
前記反射層が前記蛍光体層の周囲より内側に形成されて成る
ことを特徴とする偏平型陰極線管。
【請求項８】
前記反射層が白色無機物質層で形成されて成る
ことを特徴とする請求項７記載の偏平型陰極線管。
【請求項９】
前記反射層が酸化チタン層で形成されて成る
ことを特徴とする請求項７記載の偏平型陰極線管。
【請求項１０】
パネル内面に、転写箔からの転写による導電性を付与した反射層及び蛍光体層が積層形成され、
前記反射層が前記蛍光体層の周囲より内側に形成されて成る
ことを特徴とする偏平型陰極線管。
【請求項１１】
転写基板上に、少なくとも蛍光体層、反射層及び電極層が積層され、前記反射層が前記蛍光体層の周囲より内側に形成されてなる転写箔を用意し、
前記転写箔の電極層側をパネルの内面に加熱、加圧して接着し、前記転写基板を剥離して蛍光体層、反射層及び電極層からなる蛍光面を転写する
ことを特徴とする偏平型陰極線管の製造方法。
【請求項１２】
前記転写箔の反射層が白色無機物質層である
ことを特徴とする請求項１１記載の偏平型陰極線管の製造方法。
【請求項１３】
前記転写箔の反射層が酸化チタン層である
ことを特徴とする請求項１１記載の偏平型陰極線管の製造方法。
【請求項１４】
前記電極層上に接着層が積層された転写箔を用いる
ことを特徴とする請求項１１、１２、又は１３記載の偏平型陰極線管の製造方法。
【請求項１５】
前記電極層が、電極成分と接着成分の混合材料で形成されて接着機能を有する転写箔を用いる
ことを特徴とする請求項１１、１２、又は１３記載の偏平型陰極線管の製造方法。
【請求項１６】
転写基板上に、少なくとも蛍光体層、導電性を付与した反射層が積層され、前記反射層が前記蛍光体層の周囲より内側に形成されてなる転写箔を用意し、
前記転写箔の反射層側をパネルの内面に加熱、加圧して接着し、前記転写基板を剥離して蛍光体層及び反射層からなる蛍光面を転写する
ことを特徴とする偏平型陰極線管の製造方法。
【発明の詳細な説明】
【０００１】
【発明の属する技術分野】
本発明は、蛍光体層を電子ビームによって発光させることにより映像情報を映し出す、偏平型陰極線管及びその製造方法に関する。
本発明は、偏平型陰極線管の蛍光面の作製に用いる転写箔に関する。
【０００２】
【従来の技術】
反射型あるいは透過型の偏平型陰極線管が知られている。例えば反射型の偏平型陰極線管は、製造コストが低く、その上画質が良いことで知られている。この種の偏平型陰極線管では、フロントパネルに対向する位置に設けられたスクリーンパネル内面に蛍光面が形成されている。蛍光面は、反射層上に蛍光体層を形成したものである。その他の蛍光面として、透明電極（ＩＴＯ膜）、反射層（ＴｉＯ2 膜）、蛍光体層をこの順に形成したものも知られている。
【０００３】
このような偏平型陰極線管の蛍光面を作製する方法の一例として、スクリーンパネルの内面に透明電極層（ＩＴＯ膜）、反射層（ＴｉＯ2 膜）、蛍光体層をこの順に形成して成る蛍光面を形成する際に、反射層（ＴｉＯ2 膜）と蛍光体層を転写法で形成し、透明電極層（ＩＴＯ膜）を塗布法で形成する作製方法が知られている（特開平１１ー９６９４８号公報参照）。
また、偏平型陰極線管の蛍光面を作製する方法の他の例として、ＰＥＴ（ポリエチレンテレフタレート）フィルム上に蛍光体層、反射層となる例えばアルミニウム膜を形成し、その後、この蛍光体層、反射層からなる蛍光面を剥離工程を経てスクリーンパネルの内面上に転写する方法がある。ここで、蛍光体層はスクリーン印刷で形成され、アルミニウム膜はアルミニウムペーストをスクリーン印刷するか、あるいは蒸着で形成される。このような転写工程を利用することによって、小規模な設備で蛍光面を作製することができると共に、作製工程を簡略化することができる。
【０００４】
従来の転写方法では、ＰＥＴ等の転写フィルム上に、剥離層、蛍光体層、反射層、接着層を積層してなる転写箔を用意する。そして、この転写箔を接着層によりスクリーンパネル内面の所定の位置に接着させる。その後、転写フィルムを剥離し、さらに高温で剥離層を気化させて除去する。このような転写工程を経て、スクリーンパネル内面に蛍光面を形成することができる。
【０００５】
【発明が解決しようとする課題】
ところで、上述した前者の蛍光面作製方法では、次のような問題点があった。第一に、工程が転写と塗布の別工程となるために製造装置が大がかりになる。第二に、塗布ムラにより透明電極層（ＩＴＯ膜）の抵抗値にばらつきが生ずる虞れがあり、それを回避すべく均一に塗布しようとした場合、塗布厚が厚いと湿気の影響等により、白濁して透明でなくなてしまう欠点があること、また塗布厚が薄いと抵抗が高くなって導通が十分とれないという欠点がある。そのために、塗布厚をある程度厚くした場合、塗布後はすぐ乾燥させる必要があるなど管理上の問題が残る。
また、後者の蛍光面作製方法において、蛍光面の形成に用いられる転写箔は、通常、その反射層、蛍光体層を同じパターンで順次形成するようにして作製される。しかし、各層を例えばスクリーン印刷で形成したときには、蛍光体層上の反射層が周辺部分でダレを生じて蛍光体層より大きく広がる虞れある。このような転写箔を用いて、陰極線管のパネル内面に蛍光面を形成した場合、反射層が蛍光体層より広がることにより、画像表示したときに反射層の周辺が強く反射したり、反射層の色が枠状に現れ、陰極線管の表示品質を著しく低下させる虞れがある。そればかりか、転写箔の作製工程を管理する必要があり、作業効率が低下する。
【０００６】
また、反射層を例えばアルミニウム粒子とバインダからなるアルミニウムペーストをスクリーン印刷して形成した転写箔を用いて、転写法で蛍光面を形成したような場合、反射効率が悪い反射層しか得られない。反射層をアルミニウム蒸着膜で形成した転写箔を用いた場合には、反射効率に優れるも、転写後の熱処理工程で接着層が気化した際に、そのガスがアルミニウム蒸着膜で遮られて抜けず、その結果、アルミニウム蒸着膜が膨らみ破裂する不具合が生じる。
【０００７】
本発明は、上述の点に鑑み、蛍光面の各膜質の均一性を確保して表示品質の向上を図り、また一括転写による蛍光面作製工程の短縮化を可能にした偏平型陰極線管及びその製造方法を提供するものである。
本発明は、蛍光面における反射層の反射効率が良く、製造し易く、さらに表示画像の視認性、即ち表示品質の良い偏平型陰極線管及びその製造方法を提供するものである。
本発明は、偏平型陰極線管の製造、特にその蛍光面の作製に適用して好適な転写箔を提供するものである。
【０００８】
【課題を解決するための手段】
本発明に係る転写箔は、転写基板上に少なくとも蛍光体層、反射層、電極層が積層形成され、反射層が蛍光体層の周囲より内側に形成されて成る。
【０００９】
本発明の転写箔では、転写基板上に少なくとも蛍光体層、反射層、電極層が積層形成された構成であるので、一括転写による蛍光面の形成を可能にし、且つ蛍光面の各膜質の均一性を確保できる。
反射層が蛍光体層の周囲より内側に形成されるので、パネルに転写したときに、反射層が蛍光体層よりはみ出すことがない。転写基板上に例えば各層を印刷で順次形成する際に、反射層が蛍光体層の周囲からダレて大きく広がることがない。
【００１０】
本発明に係る転写箔は、転写基板上に少なくとも蛍光体層、導電性を付与した反射層が積層形成され、反射層が蛍光体層の周囲より内側に形成されて成る。
【００１１】
本発明の転写箔では、転写基板上に少なくとも蛍光体層、導電性を付与した反射層が積層形成された構成であるので、一括転写による蛍光面の形成を可能にし、且つ蛍光面の各膜質の均一性を確保できる。
反射層が電極層を兼ねるので、電極層が省略され、転写箔の膜構造が簡素化される。
反射層が蛍光体層の周囲より内側に形成されるので、パネルに転写したときに、反射層が蛍光体層よりはみ出すことがない。転写基板上に例えば各層を印刷で順次形成する際に、反射層が蛍光体層の周囲からダレて大きく広がることがない。
【００１２】
本発明に係る偏平型陰極線管は、パネルの内面に、転写箔からの転写による電極層、反射層及び蛍光体層が積層形成され、反射層が蛍光体層の周囲より内側に形成されて成る。
【００１３】
本発明の偏平型陰極線管では、転写箔からの転写による電極層、反射層及び蛍光体層で蛍光面が形成されるので、各層の膜質に均一性が確保され、画像の表示品質が向上する。
蛍光面を構成する反射層が蛍光体層の周囲より内側に形成されるので、反射層がはみ出して画像周囲に不要な枠を表示することがない。従って、画像表示が見苦しく無く表示品質が安定する。
【００１４】
本発明に係る偏平型陰極線管は、パネルの内面に、転写箔からの転写による導電性を付与した反射層及び蛍光体層が積層形成され、反射層が蛍光体層の周囲より内側に形成するのが好ましい。
【００１５】
本発明の偏平型陰極線管では、転写箔からの転写による導電性を付与した反射層及び蛍光体層で蛍光面が形成されるので、各層の膜質に均一性が確保され、画像の表示品質が向上する。反射層が電極層を兼ねるので、電極層が省略され、蛍光面の膜構造が簡素化される。
蛍光面を構成する反射層が蛍光体層の周囲より内側に形成されので、反射層がはみ出して画像周囲に不要な枠を表示することがない。従って、画像表示が見苦しく無く表示品質が安定する。
【００１６】
本発明に係る偏平型陰極線管の製造方法は、転写基板上に、少なくとも蛍光体層、反射層及び電極層が積層され、反射層が蛍光体層の周囲より内側に形成されてなる転写箔を用意し、転写箔の電極層側をパネルの内面に加熱、加圧して接着し、転写基板を剥離して蛍光体層、反射層及び電極層からなる蛍光面を転写する。
【００１７】
本発明の偏平型陰極線管の製造方法では、転写基板上に少なくとも蛍光体層、反射層及び電極層を積層し、反射層を蛍光体層の周囲より内側に形成した転写箔を用いて、転写法でパネル内面に蛍光面を作製するので、蛍光面作製工程の短縮化が図れ、且つ蛍光面を構成する各層の膜質を均一にして、一括転写で作製可能となる。
各蛍光体層、反射層、電極層が積層され、反射層が蛍光体層の周囲より内側に形成された転写箔を用いるので、反射層が蛍光体層より広く形成されることなく、画像表示が見苦しくない表示品質の安定した偏平型陰極線管の製造が可能になる。
【００１８】
本発明に係る偏平型陰極線管の製造方法は、転写基板上に、少なくとも蛍光体層、導電性を付与した反射層が積層され、反射層が蛍光体層の周囲より内側に形成されてなる転写箔を用意し、転写箔の反射層側をパネルの内面に加熱、加圧して接着し、転写基板を剥離して蛍光体層及び反射層からなる蛍光面を転写する。
【００１９】
本発明の偏平型陰極線管の製造方法では、転写基板上に少なくとも蛍光体層及び導電性を付与した反射層を積層した転写箔を用いて、転写法でパネル内面に蛍光面を作製するので、蛍光面作製工程の短縮化が図れ、且つ蛍光面を構成する各層の膜質を均一にして、一括転写で作製可能となる。
各蛍光体層、反射層、電極層が積層され、反射層が蛍光体層の周囲より内側に形成された転写箔を用いるので、反射層が蛍光体層より広く形成されることなく、画像表示が見苦しくない表示品質の安定した偏平型陰極線管の製造が可能になる。転写箔の反射層が電極層を兼ねるので、電極層が省略され、転写箔の膜構造が簡素化され、従って蛍光面の膜構造が簡素化される。
【００２０】
【発明の実施の形態】
以下、図面を参照して本発明の実施の形態を説明する。
【００２１】
図１及び図２は、本発明における偏平型陰極線管の一実施の形態を示す。なお、図１は、一部断面とする構成図、図２はそのフロントパネルを外して見た一方のパネル、本例ではスクリーンパネルの構成図である。
本実施の形態に係る偏平型陰極線管１は、第１のパネル、本例ではフロントパネル２と、蛍光面６が形成される第２のパネル、本例ではスクリーンパネル３と、ファンネル４とがフリットガラス接合部８ａ、８ｂで接合されてなるガラス管体５を有し、そのファンネル４のネック部内に電子銃７を封入して構成される。ファンネル４の外側には図示せざるも電子銃７から出射した電子ビームを偏向させる偏向ヨークが配置される。
【００２２】
スクリーンパネル３は、図２に示すように、内面が所定の曲率面に形成され、その三方向縁部に立上がり部、いわゆるスカート部１０が形成されて成る。スクリーンパネル３のスカート部１０の頂部１０ａは、図１のフリットガラス接合部８ａで、フロントパネル２に対して接合され、また、スクリーンパネルの底部１０ｂは、図１のフリットガラス接合部８ｂで、ファンネル４に対して接合される。
【００２３】
このスクリーンパネル３の曲率を有する内面３Ａに蛍光面６が被着形成される。即ち、スクリーンパネル３の内面３Ａのスカート部１０、スカート部１０から内面に至る所謂ブレンドＲ部１１を除く面に電極層（例えば透明導電膜）１２を形成し、この上の有効画面に対応する領域に反射層１３を介して蛍光体層１４を形成して蛍光面６が形成される。
【００２４】
ファンネル４の内面には、内装導電膜、例えばカーボン膜などの導電膜１６が塗布形成されており、この導電膜１６はスクリーンパネル３の内面の電極層１２に電圧を印加するための電圧印加端子（図示せず）と電気的に接続される。
【００２５】
そして、本実施の形態においては、特に、反射層１３を蛍光体層１４の周囲より内側になるように形成する。即ち、蛍光面周囲部においての発光輝度の低下が目立たず、かつ蛍光面としての視認性が劣化しない程度に、反射層１３の面積を蛍光体層１４の面積より小さく形成する。反射層１３の周縁と蛍光体層１４の周縁の差ｄは、一側で見れば０．５ｍｍ以下であり、上下左右の両側で見ればその和は１．０ｍｍ以下にするを可とする。
反射層１２は、例えば酸化チタン（ＴｉＯ2 ）、酸化アルミニウム（Ａｌ2 Ｏ3 ）、酸化錫（ＳｎＯx ）、硫化亜鉛（ＺｎＳ）、硫酸バリウム（ＢａＳＯ4 ）、炭酸カルシウム（ＣａＣＯ3 ）、酸化マグネシウム（ＭｇＯ）等の白色無機物質層で形成することができる。その他、反射層１３としては、例えばアルミニウム（Ａｌ）等の金属膜を用いることもできる。
本例では、反射層１３として白色無機物質である酸化チタン層を用い、この酸化チタン層１３を蛍光体層１４の周囲より内側になるように形成する。
【００２６】
この偏平型陰極線管１では、電圧印加端子及び導電膜１６を介して電極層１２に例えば５〜１０ＫＶの正の電圧（いわゆるアノード電圧）が印加される。そして、電子銃７から発生した電子ビームは、電極層１２に向かって加速され、蛍光体層１４に照射される。これにより、蛍光体層１４が発光し、かつ発光光の一部透過した光も反射層１２で反射された後、映像情報としてフロントパネル２を介して写し出される。
【００２７】
なお、電極層１２は、その抵抗値として、立ち上がり不良やチャージアップ等を防ぐためにできるだけ小さいことが好ましく、３００ＭΩ以下に形成するを可とする。
【００２８】
本実施の形態に係る偏平型陰極線管１によれば、反射層１３として例えば白色無機物質層、本例では酸化チタン層を用い、この酸化チタン層１３を蛍光体層１４の周囲より内側になるように形成することにより、表示画像の視認性、即ち表示品質を向上することができる。
【００２９】
因みに、後述する転写法で蛍光面６を形成する場合、転写フィルム上の転写層、即ち順次剥離層、蛍光体層、反射層（例えば白色無機物質層）、電極層、接着層等をスクリーン印刷で形成して転写箔を作製するが、このとき、蛍光体層上に同じ面積で反射層をスクリーン印刷すると、周辺で塗布ダレが生じる。その結果、スクリーンパネル内面へ転写すると、反射層が蛍光体層より広く形成される結果、映像情報を写し出すと反射層の周囲が白枠として見えてしまい、コントラスト、画像視認性、即ち表示品質が著しく劣化する。本実施の形態では、この点が改善される。
また、反射層としてアルミニウム膜を用いる場合も、アルミニウム膜が僅かに蛍光体層よりはみ出していても、映像情報の周囲で反射光が目立ち、同様にコントラスト、表示品質が劣化する。本実施の形態では、この点が改善される。
【００３０】
スクリーンパネル３の内面に、転写箔からの転写による電極層１２、反射層１３及び蛍光体層１４を積層して蛍光面６を形成するときは、各層１２、１３、１４の膜質の均一性が確保され、画像の表示品質を向上することができる。
【００３１】
次に、反射型の偏平型陰極線管の製造方法、特にその蛍光面６の作製方法について、図４及び図５Ａ〜Ｄを参照して説明する。
先ず、図４Ａ，Ｂに示す転写箔２１を作製する。この転写箔２１は、転写基板、例えば転写用フィルム２２上に、順次剥離層２３、蛍光体層１４、反射層、本例では酸化チタン層（ＴｉＯ2 層）１３、電極層、本例では透明電極のＩＴＯ電極層１２、及び接着層２４を印刷（例えばスクリーン印刷、グラビア印刷等）で形成して作製される。
【００３２】
即ち、転写フィルム２２の上に、所定の温度（例えば２００℃程度）において剥離すると共に剥離する温度よりも高い温度（例えば３００℃程度）において気化する機能を有する剥離層２３を形成する。転写用フィルム２２としては、樹脂フィルム、例えば厚さが２５〜１００μｍ程度、本例では７５μｍ程度のＰＥＴ（ポリエチレンテレフタレート）フィルムを使用する。また、剥離層２３は、例えばアクリル系樹脂を使用することができ、６〜１０μｍ程度の厚さに形成する。
剥離層２３上には、有効画面と同じ面積の蛍光体層１４を例えばスクリーン印刷で形成する。この蛍光体層１４は、例えばＹ2 Ｏ2 Ｓ（酸化サルファイドイットリウム）、あるいはＹ2 Ｏ2 Ｓ：Ｔｂ（酸化サルファイドイットリウム：テルビウム付活）等の微粒子（例えば平均粒径４．５μｍ以下）を２０〜３０μｍ程度の厚みで形成する。
【００３３】
蛍光体層１４上には、反射層となる例えば白色無機物質層、本例では酸化チタン層１３を厚さ１０〜１５μｍ程度に形成する。このとき、酸化チタン層１３は、蛍光体層１４の周囲より内側になるように、従って蛍光体層１４の面積より僅かに小さい面積で形成する。酸化チタン層１３は、酸化チタン粒子とバインダからなる塗料（いわゆるペースト状体）を用いて印刷形成される。ここで、酸化チタン層１３は、蛍光体の粒径が大きい蛍光体層１４の表面に対してにじみ、かすれ等が生じないように印刷しなければならない。
ＴｉＯ2 粒子は蛍光体粒子より小さく、酸化チタンの塗料の粘性が比較的に低いことから、酸化チタン層１３が蛍光体層１４表面に蛍光体層１４と同じ面積で印刷すると、ダレが生じて蛍光体層１４の周囲よりはみ出して大きく広がる虞れがある。酸化チタン層１３が蛍光体層１４より広がると、前述したように酸化チタン層１３の周辺が白枠として見えてしまい偏平型陰極線管の表示品質を低下させる。これがために、酸化チタン層１３は、周辺にダレが生じない程度に蛍光体層１４の面積より小さい面積で印刷する。
また、かすれ等を起こさないように、酸化チタン層１３の膜厚を確保して印刷するために、酸化チタン層１３の塗料の粘度としては、１０〜８０Ｐａ・Ｓ程度が好ましい。また、この酸化チタン塗料に用いるバインダーは、例えばエチルセルロースを含むアクリル系樹脂が好ましい。
【００３４】
酸化チタン層１３の上には、アノード電圧を印加するための電極層、本例では透明導電膜であるＩＴＯ電極層１２を形成する。ＩＴＯ電極層１２はスクリーンパネルの内面のスカート部１０、ブレンドＲ部１１を除く全面にわたる面積に対応する面積に形成する。さらにＩＴＯ電極層１２上に、接着層２４を形成する。接着層２４は、剥離層２３が気化する温度よりも高い温度で気化する機能を有する接着層であり、例えばブチラール系樹脂、ポリアミド樹脂等を使用することができ、６〜１０μｍ程度の厚さに形成する。ブチラール系樹脂、ポリアミド樹脂は約４００〜４８５℃の温度において気化する。
【００３５】
以上の転写用フィルム２２に対する剥離層２３、蛍光体層１４、反射層の酸化チタン層１３、電極層のＩＴＯ電極層１２、接着層２４の形成は、例えばスクリーン印刷によって行われる。スクリーン印刷を行って各層を形成した後は、自然乾燥もしくは乾燥機等によって乾燥させ、各層の膜厚を安定化させる。この乾燥処理は、各層毎に行うことができる。即ちスクリーン印刷を行って乾燥した後、次の層のスクリーン印刷を行うという工程を繰り返して転写箔を作製することができる。このようにして転写箔２１が作製される。
【００３６】
スクリーンパネル３の内面への蛍光面６の作製に際しては、上記転写箔２１を用意する。
先ず、図５Ａに示すように、転写箔２１を、その接着層２４を介してスクリーンパネル３の内面３Ａに保持する。
次に、スクリーンパネル３を、転写用フィルム２２が剥離する温度（例えば約２００℃）まで加熱する。これにより、図５Ｂに示すように、スクリーンパネル３に接着層２４を介してＩＴＯ電極層１２、酸化チタン層１３、蛍光体層１４が接着され、さらに剥離層２３上の転写用フィルム２２が解離し除去される。
なお、後述する転写装置を用いて転写箔を転写するときは、スクリーンパネル３を加熱せずに、転写装置側の所定温度（２００℃〜２５０℃）に加熱された熱転写ローラを介して行うことができる。
【００３７】
次に、転写用フィルム２２が除去されたスクリーンパネル３を、転写用フィルム２２の剥離温度よりも更に高い温度（例えば約３００℃）まで加熱する。これにより、図５Ｃに示すように、剥離層２３が気化してスクリーンパネル３から排気除去される。
剥離層２３を除去した後、次に、スクリーンパネル３を剥離層２３が気化した温度よりも更に高い温度（例えば約４００℃〜４８５℃）まで加熱する。これにより、図５Ｄに示すように、接着層２４が気化してＩＴＯ電極層１２、酸化チタン層１３及び蛍光体層１４を通じて排気除去される。このようにして、熱転写方式によりスクリーンパネル３の内面３Ａに、電極層１２及び、反射層１３が蛍光体層１４の周囲より内側に形成された蛍光面６を作製することができる。
【００３８】
ここで、本実施の形態では、反射層１２となる白色無機物質層を転写法でスクリーンパネル３に形成できるようにした点にも特長がある。
従来、白色無機物質層、例えば酸化チタン層の形成としては、スラリー法が知られているが（特開平１１ー９６９４８号参照）、転写法での形成は試みられていなかった。その理由は、酸化チタン層をスクリーン印刷するに必要な最適条件が見い出せなかったからである。
本発明では、酸化チタン塗料（ペースト状体）の粘度を１０〜８０Ｐａ・Ｓ、バインダーとして例えばエチルセルロースを含むアクリル系樹脂を用いること、並びにこの粘度に適するスクリーン版のメッシュ材料及びメッシュ寸法を最適化することによって、スクリーン印刷可能な最適条件を見い出し、転写時の困難性を克服した。例えばメッシュ寸法は、従来より細かくすることにより、粒径の大きい蛍光体層上に酸化チタン層を形成できるようになった。
【００３９】
本実施の形態に係る偏平型陰極線管の製造方法によれば、転写用フィルム２２上に、順次例えばスクリーン印刷で剥離層２３、蛍光体層１４、蛍光体層２３より少し小さい面積の反射層となる例えば酸化チタン層１３、電極層となる例えばＩＴＯ電極層１２及び接着層２４を形成してなる転写箔２１を用いて、転写方式で蛍光面６を作製するので、反射型の偏平型陰極線管の蛍光面６において、焼成後の蛍光体層１４の周囲が反射層である酸化チタン層１３よりも大きく形成され、酸化チタン層１３の形成工程の品質が安定する。それと共に酸化チタン層１３がはみ出して白枠のように表示されることもなく、表示品質が向上した偏平型陰極線管を製造することができる。また、酸化チタン層１３は屈折率が大きく、この酸化チタン層１３を反射層に用いることにより、反射効率が高く高輝度の偏平型陰極線管を容易に製造することができる。
【００４０】
蛍光体層１４、反射層１３及び電極層１２を積層してなる転写箔２１を用いるので、一括転写で蛍光面をスクリーンパネル３の内面に形成することができる。また、各層１２、１３、１４の膜質も均一になり、品質の安定した蛍光面を有する偏平型陰極線管を容易に製造することができる。
【００４１】
図６Ａ，Ｂは、本発明に係る転写箔の他の実施の形態を示す。
本実施の形態の転写箔３１は、転写用フィルム２２上に、順次に剥離層２３、蛍光体層１４、反射層、本例では酸化チタン層（ＴｉＯ2 層）１３、及び電極成分と接着成分とを含む混合材料からなる電極層３２を印刷（例えばスクリーン印刷、グラビア印刷等）で形成して作製される。なお、転写用フィルム２２、剥離層２３、蛍光体層１４、反射層１３は、前述の転写箔２１と同様のものを使用できるので、詳細説明を省略する。
【００４２】
即ち、前述と同様に転写用フィルム２２の上に、所定の温度（例えば２００℃程度）において剥離すると共に剥離する温度よりも高い温度（例えば３００℃程度）において気化する機能を有する剥離層２３を形成する。この剥離層２３上に、有効画面と同じ面積の蛍光体層１４を形成する。蛍光体層１４上には、反射層となる酸化チタン層１３を形成する。このとき、酸化チタン層１３は、蛍光体層１４の周囲より内側になるように、従って蛍光体層１４の面積より僅かに小さい面積で形成する。
【００４３】
蛍光体層１４及び酸化チタン層１３を覆うように、この上には、アノード電圧を印加するための３〜３０μｍ程度の厚みの電極層３２を形成する。電極層３２は、スクリーンパネル３の内面の略全面に形成する。この電極層３２は、電極材料と接着材料との混合物により形成され、転写の前工程において、電極としての機能と接着層としての機能の双方を備えている。電極成分は例えばＩＴＯ等の微粒子（例えば、粒径１μｍ以下）であり、透明で、抵抗値が焼成後３００ＭΩ以下のものが用いられる。なお、陰極線管の用途によっては、電極成分として、カーボンや酸化クロム等の焼成後に黒灰色となる材料で、抵抗値が焼成後１００ＭΩ以下のものを用いることもできる。
一方、接着成分は、剥離層２３が気化する温度（例えば約３００℃）よりも高い温度で気化し、かつ電極成分スラリーと同系属のものである。電極剤と接着樹脂のなじみを考慮して分離しないように作製される必要がある。具体的には、電極剤がＩＴＯの場合は、例えば約４００〜４８５℃の温度において気化するブチラール系樹脂やポリアミド樹脂が用いられる。因みに、電極溶剤をアクリル系樹脂とした場合は、接着成分もアクリル成分及びペースト中に含まれたバインダ等が気化した後、電極層３２は透明な電極材料のみの成分とする電極層となる。
電極層３２における電極成分と接着成分との比率については、電極成分が２０〜８０％、好ましくは４０〜６０％の範囲で含有していることが望ましい。２０％未満であると、電極層としての機能が十分に発揮できなくなり、また８０％よりも多いと、転写時においてスクリーンパネル３にたいする接着層として十分機能しないからである。
【００４４】
以上の転写用フィルム２２に対する剥離層２３、蛍光体層１４、反射層の酸化チタン層１３、電極層３２の形成は、例えばスクリーン印刷によって行われる。なお、スクリーン印刷を行って各層を形成した後は、自然乾燥もしくは乾燥機等によって乾燥させ、各層の膜厚を安定化させる。このようにして、転写箔３１が作製される。
【００４５】
次に、図７を参照して、上記転写箔３１を使用した蛍光面６の作製方法を説明する。
先ず、図７Ａに示すように、転写用フィルム２２上に形成された電極層３２の接着機能を利用して、スクリーンパネル３の内面に転写箔３１を保持する。続いて、このスクリーンパネル３を転写用フィルム２２が剥離する温度（例えば約２００℃）まで加熱する。これにより、図７Ｂに示すように、スクリーンパネル３に電極層３２、反射層１３、蛍光体層１４が接着され、さらに剥離層２３上の転写用フィルム２２が解離し除去される。
この場合も、前述したように後述の転写装置を用いて転写箔を転写するときは、スクリーンパネル３は加熱せず、所定温度に加熱された熱転写ローラを介して行うことができる。
【００４６】
更に、転写用フィルム２２が除去されたスクリーンパネル３を、転写用フィルム２２の剥離温度よりも更に高い温度（例えば約３００℃）まで加熱する。これにより、図７Ｃに示すように、剥離層２３が気化してスクリーンパネル３から排気除去される。剥離層２３を除去した後、スクリーンパネル３を剥離層２３が気化した温度よりも更に高い温度（例えば約４００〜４８５℃）まで加熱する。これにより、図７Ｄに示すように、電極層３２の接着成分が気化して電極層３２の電極成分、反射層１３及び蛍光体層１４の微粒子間を通して排気除去される。接着成分が気化した後、電極層３２は、透明な電極材料のみの成分とする電極層となる。
このようにして、熱転写方式によりスクリーンパネル３の内面３Ａに、電極層３２及び、反射層１３が蛍光体層１４の周囲より内側に形成された蛍光面６を作製することができる。
【００４７】
本実施の形態に係る偏平型陰極線管の製造方法によれば、転写用フィルム２２上に、順次例えばスクリーン印刷で剥離層２３、蛍光体層１４、蛍光体層２３より少し小さい面積の反射層となる例えば酸化チタン層１３、電極層３２を積層してなる転写箔３１を用いて転写法式で蛍光面を作製するので、反射型の偏平型陰極線管の蛍光面６において、焼成後の蛍光体層１４の周囲が反射層１３よりも大きく形成され、反射層１３の形成工程の品質が安定する。それと共に、反射層１３がはみ出して白枠のように表示されることもなく、表示品質が向上した偏平型陰極線管を製造することができる。
酸化チタン層１３を反射層に用いることにより、反射効率が高く高輝度の偏平型陰極線管を製造できる。
また、転写箔３１の電極層３２を、接着成分を含む混合材料により形成するので、電極層３２上に接着層を別途形成する必要がなく、転写用フィルム２２上に形成する層の数が減少する。従って、作業工数を簡略化でき、不良率の発生も低減できる。
蛍光体層１４、反射層１３及び電極層３２を積層してなる転写箔３１を用いるので、一括転写で蛍光面をスクリーンパネル３の内面に形成することができる。また、各層３２、１３、１４の膜質も均一になり、品質の安定した蛍光面を有する偏平型陰極線管を容易に製造することができる。
【００４８】
上述の転写箔２１、３１は、枚葉式に構成したが、その他、図８に示すように、長尺の転写用フィルム４２上に所定間隔を置いて、図４又は図６に示すと同じ層構造、例えば、剥離層２３、蛍光体層１４、反射層１３、電極層１２及び接着層２４からなる層構造、あるいは剥離層２３、蛍光体層１４、反射層１３及び電極層３２からなる層構造の複数個の転写箔素子４３を形成したロール式の転写箔４１を構成することができる。このより薄いロール式転写箔４１を用いることにより、連続した熱転写が可能になる。
【００４９】
なお、転写用フィルムの剥離の際、転写用フィルムと剥離層が一体となって剥離されるようにしてもよい。このときは、転写後の剥離層を除去するためのスクリーンパネル側での熱処理を省略できる。
【００５０】
上例の転写箔２１、３１、４１では、転写用フィルム２２又は４２上に剥離層２３を形成し、この剥離層２３上に蛍光体層１４を形成するようにしたが、その他、転写用フィルムにシリコーンコートやワックスコートを施したり、熱可塑性樹脂を印刷形成する等して、フィルム自体に剥離機能を有する転写用フィルムを用い、別途形成する剥離層を省略して、この転写用フィルム上に直接蛍光体層１４を形成するようにして転写箔を構成することもできる。
【００５１】
本発明の転写箔を構成する反射層１３として、例えば酸化錫を適用することもできるが、この酸化錫は高価であり、酸化チタンに比べて屈折率が低い。これに対して酸化チタンは安価で且つより高屈折率を有し、反射層としての反射効率に優れ、画面のより高輝度化が図れる。
【００５２】
上述の図１では、スクリーンパネル３の内面３Ａに転写箔からの転写による反射型の蛍光面６、即ち電極層１２、反射層１３及び蛍光体層１４を形成して成る反射型の偏平型陰極線管１を構成したが、その他、図示しないが、スクリーンパネル３の内面３Ａに転写箔からの転写による透過型の蛍光面、即ち電極層、蛍光体層及び反射層をこの順に形成し、このとき反射層を蛍光体層の周囲より内側になるように形成して成る透過型の偏平陰極線管を構成することもできる。また、図示しないが、スクリーンパネル３の内面３Ａに転写箔からの転写により図１の蛍光面６と同じ膜構造の蛍光面、即ち電極層１２、反射層１３及び蛍光体層１４を形成し、その際、反射層１３を電子ビーム透過可能な膜厚にしたり、蛍光体層１４を厚く形成して成る透過型の偏平型陰極線管を構成することもできる。
さらに、図３に示すように、第１のパネルであるフロントパネル２の内面に転写箔からの転写による蛍光面１７、即ち電極層１２、蛍光体層１４及び反射層（例えば、図１の反射層１３と同じ材質による層）１９を形成し、このとき反射層１９を蛍光体層１４の周囲より内側になるように形成して成る透過型の偏平型陰極線管１８を構成することもできる。このときには、フロントパネル２がいわゆるスクリーンパネルとなる。
【００５３】
上述では、転写法による蛍光面６として、電極層１２、白色無機物質層による反射層１３及び蛍光体層１４を積層して構成したが、その他、白色無機物質層に導電性を付与し、反射層と電極層を兼用させて、電極層１２を省略した構成とすることもできる。即ち、導電性を備えた白色無機物質層による反射層及びその上の蛍光体層による蛍光面を、スクリーンパネル内面に上例と同様に一括転写して形成することもできる。この場合、白色無機物質層そのものが導電性を備えていなくても、ＩＴＯ（インジウム錫酸化物）等の導電性が混合されていることにより白色無機物質層に導電性が付与されていてもよい。この様に反射層となる白色無機物質層が電極層を兼ねることにより、電極層が省略され、蛍光面の膜構造をより簡素化することができる。
【００５４】
次に、図９〜図２３を用いて、本発明に係る転写方法及び転写装置の実施の形態を説明する。本例では、上述したスクリーンパネル３の内面に蛍光面６を転写するのに適用した場合である。
【００５５】
図９は、上述の偏平型陰極線管のスクリーンパネルへの蛍光面の転写に適用可能な、本実施の形態に係る転写装置５１の概略構成を示す。
この転写装置５１は、ワーク（被転写体）となるスクリーンパネル３を載置固定するワーク保持台５２と、熱転写ローラ５３と、熱転写ローラ５３の転写圧を制御する制御機能を有する押圧手段５０と、熱転写ローラ５３を転写方向に一定の速度で移動するための移動手段５６とを備えて成る。押圧手段５０は、例えば熱転写ローラ５３を転写箔を介してスクリーンパネル３の内面に押圧させる主押圧手段５４と、熱転写ローラ５３の転写箔への押圧力を制御するように、本例では押圧力が一定となるように主押圧手段５４の押圧力（いわゆるパネル内面への押圧力分布）を制御する圧力制御手段５５とにより構成される。これ等は支持基台６０上にフレーム等を介して配置される。
【００５６】
ワーク保持台５２は、支持基台６０上に在って、スクリーンパネル３の外面形状と同じ載置面５８を有し、図示せざるも載置面５８上にスクリーンパネル３を内面３Ａ側が上向きとなるように載置した状態で真空吸着して固定できるように構成される。即ち、載置面５８に複数の吸引孔が形成され、吸引孔をスクリーンパネル３が塞ぐことで、真空吸引が可能になって保持できるように構成される。ワーク保持台５２は、位置決めのために水平面内でＸ方向及びＹ方向へ移動可能とされた、いわゆるＸＹテーブル５９上に配置される。
【００５７】
熱転写ローラ５３は、水平駆動軸６１を中心に回転可能とされ、スクリーンパネル３内に挿入され得る長さ、即ち、スクリーンパネル３の内側の幅（画面水平方向の幅）より僅かに短い長さを有して、外面の一部に長手方向の全長にわたって切欠部６２を有して構成される（図９、図１０参照）。熱転写ローラ５３は、硬度７０〜９０°程度，例えば８０°程度の弾性ローラ、例えば耐熱シリコーンゴム等によるシリコーンローラで形成することができる。
切欠部６２は、熱転写ローラ５３の表面側において、例えば図１１Ａに示すように、外周の１箇所に例えば９０°の開口となるように形成される。或いは、切欠部６２は、例えば図１１Ｂに示すように、複数箇所、本例では外周の軸対称となる２箇所に夫々例えば９０°の開口となるように形成される。熱転写ローラ５３は、転写箔の転写に際して、スクリーンパネル３の内面の一方、即ちスカート部１０側から曲率に沿ってファンネル接合部側へ向かって移動するようになされる。
【００５８】
熱転写ローラ５３の上部には、ローラ長手方向に沿って半円筒状の加熱ヒータ手段６４が固定して配置される（図９、図１０参照）。熱転写ローラ５３は、この加熱ヒータ手段６４によりに加熱され、所要の温度、すなわち熱転写が可能な温度、例えば２００℃〜２５０℃に管理される。熱転写ローラ５３の加熱に際しては、熱転写ローラ５３を回転させてムラなくローラ全体が均一に管理温度になるように加熱される。加熱ヒータ手段６４は、複数の棒状ヒータ６５をヒータカバー６６に内蔵させて構成される。
【００５９】
一方、固定基板６８と、この固定基板６８に連結されて可動し得るように配された可動部材６９とが設けられる。可動部材６９は、その一端側の両側部を固定基板６８の一端側の両側部に連結部材７０を介して片持ち的に回動自在に支持され、且つ熱転写ローラ５３に連結部材７１を介して連結される。可動部材６９と熱転写ローラ５３とは、可動部材６９の中間の両側部と熱転写ローラ５３の駆動軸６１の両端部とを連結部材７１を介して連結される。連結部材７１は、可動部材６９と熱転写ローラ５３の駆動軸６１に対して回転自在に取付けられる。
【００６０】
図示されない支持部に固定された主押圧手段５４は、例えばエアーシリンダ（以下、主シリンダという）で形成され、そのシリンダロッド５４ａの先端部が固定基板６８の中央位置に固定られる。圧力制御手段５５は、例えばエアーバックシリンダ（以下、圧力制御シリンダという）で形成され、固定基板６８の他端側に取付けられると共に、そのシリンダロッド５５ａの先端部が可動部材６９の他端側に固定される。主シリンダ５４は、転写時に被転写体であるスクリーンパネル３に対して、一定の圧力を加えるように圧力が設定される。圧力制御シリンダ５５は、スクリーンパネル３にかかる圧力を調整して一定の転写圧力に保持するように、その圧力が設定される。
圧力制御シリンダ５５の圧力は、主シリンダ５４の圧力より小さく、熱転写ローラ５３による転写圧力より大きい値に設定される。スクリーンパネル３にかかる圧力（転写圧力）は、圧力制御シリンダ５５により、所要の圧力、例えば３ｋｇｆ／ｃｍ2 〜５ｋｇｆ／ｃｍ2 で一定になるように管理される。この転写圧力は、図示しない圧力計により監視するようになされる。
【００６１】
熱転写ローラ５３の転写開始時の回転位置、即ち切欠部６２の回転位置を検出する検出装置７９が設けられる。この検出装置７９は、検出板７４と光電センサ７８とから構成される。
この検出板７４は、熱転写ローラ５３の回転と連動して回転するように、本例では熱転写ローラ５３と同軸上に設けられる。即ち、熱転写ローラ５３の駆動軸６１の一端には、熱転写ローラ５３と一体に回転し、熱転写ローラ５３の切欠部６２が所定の角度θに傾いた位置（後述する転写時に、スクリーンパネル３のスカート部１０に接する最初の位置において、角度θだけ傾いた位置））を検出すための検出板（いわゆるエンコーダ）７４が取り付けられる。この検出板７４は、円板状をなし、その円周方向に１箇所に、半径方向に延びる一直線状のスリット７５を形成して構成され、このスリット７５が切欠部６２の一方の端縁６２ａとのなす角度θ（図１４参照）が所要の角度、例えば２°〜１０°、本例では５°となるように駆動軸６１に取付けられる。
この検出板７４を挟んで、一対の発光素子７６と受光素子７７からなる光電センサ７８が配置される（図１０、図１２参照）。この場合、検出板７４のスリット７５が垂直の位置にきたときに、発光素子７６からの光が、スリット７５を通して受光素子７７で受光され、熱転写ローラ５３の切欠部６２が角度θ傾いた所定の位置に来たことが検出される。熱転写ローラ５３を回転駆動するモータ５７は、駆動軸６１の他端に設けられる（図１０参照）。
【００６２】
次に、上述の転写装置５１の動作と共に、転写方法を説明する。
図１４〜図１６は、枚葉式で転写箔９０を用いてスクリーンパネル３の内面に蛍光面を転写する場合である。転写箔が枚葉式のとき、転写箔はスクリーンパネルと共に一枚ずつ供給される。なお、転写用フィルム９０としては、前述の図４、図６で説明した転写箔２１、３１等を用いることができる。
先ず、  転写開始前から熱転写ローラ５３は、温度管理されて回転している。即ち、熱転写ローラ５３は、加熱ヒータ手段６４により所定温度、即ち転写箔９０の転写用フィルムが剥離する温度に加熱調整された状態で回転している。蛍光面を形成すべきスクリーンパネル３がワーク保持台５２上に搬送されてセットされる。スクリーンパネル３の内面に位置出して転写箔９０を配置する。転写開始のスイッチがオンし、ワーク保持台５２がＸＹテーブル５９により可動し、スクリーンパネル３が熱転写ローラ５３直下の所定位置に移動する。
スクリーンパネル３が所定位置に移動したことの信号を受けて、装置５１の起動準備が完了する。
【００６３】
次で、図１４に示すように、検出板７４のスリット７５の位置が検出手段７８により検出され、熱転写ローラ５３が所定の回転位置に来たことが感知される。このとき、熱転写ローラ５３の切欠部６２がスクリーンパネル３のスカート部１０の上端に対応すると共に、切欠部６２の一方の端縁６２ａが垂直線に対して例えば５°傾いた状態に位置する。熱転写ローラ５３がこの所定の回転位置にきたとき、加熱ヒータ手段６４がオフされると共に、熱転写ローラ５３の回転が停止する。
【００６４】
次に、図１５に示すように、主シリンダ５４が駆動し、固定基板６８と共に熱転写ローラ５３を降下させ、その切欠部６２をスカート部１０の上端に位置させて熱転写ローラ５３を転写箔９０の転写開始端部に押し当てる。このとき、切欠部６２の一方の端縁６２ａが５°傾いているために、転写箔９０（特にその転写層）に対して切欠部６２のエッジ部が当たるのではなく、円筒面が当たり、転写箔９０を動かすことがない。
【００６５】
一方、図１９に示すように、主シリンダ５４の圧力は、予め熱転写ローラ５３がスクリーンパネル３の最下部の位置Ｅ1 に押しつける圧力Ｆ1 に設定されている。例えば１０ｋｇｆ／ｃｍ2 程度に設定される。他方、転写時のスクリーンパネル３への転写圧力を全域に対して例えば４ｋｇｆ／ｃｍ2 一定にしたとき、圧力制御シリンダ５５の圧力は、主シリンダ５４の圧力と転写圧力の中間の圧力に設定される。
このような圧力関係に設定されていると、図１９に示すように、熱転写ローラ５３が主シリンダ５４によりスカート部１０を押圧したとき、差分の圧力ΔＦが圧力制御シリンダ５５によって吸収され、スカート部１０に対して４ｋｇｆ／ｃｍ2 の一定圧力が掛かることになる。即ち、圧力の差分ΔＦに相当する分だけ、圧力吸着シリンダ５５のシリンダロッド５５ａが後退することにより、可動部材６９が連結部材７０の枢軸７０Ａを中心に回動し、熱転写ローラ５３が上昇されることで、熱転写ローラ５３の転写箔９０に対する押圧力が４ｋｇｆ／ｃｍ2 一定に保たれる。
【００６６】
次に、移動手段５６が駆動し、図１６、図１７においてスクリーンパネル３の内面をスカート部１０からファンネル接合側に向かって、従って図の右から左へ主シリンダ５４及び熱転写ローラ５３を含む駆動機構全体が移動する。この移動に伴って、熱転写ローラ５３はスクリーンパネル３の曲率を有する内面に沿って自然に回転しながら移動し、且つ圧力制御シリンダ５５にて一定の押圧力（例えば４ｋｇｆ／ｃｍ2 ）で加圧し、加熱して転写箔９０をスクリーンパネル３に接着する。
このとき、熱転写ローラ５３は、スクリーンパネル３の内面の幅いっぱいに回転すると共に、圧力制御シリンダ５５の働きにより三次元曲面を有するスクリーンパネル３でも均一に転写箔が接着される。
【００６７】
一方向に熱転写ローラ５３を移動させることにより、転写箔９０とスクリーンパネル３間の空気が開放端（いわゆるフロントパネルとの接合部）側へ逃げて、皺が発生せず、転写箔９０がスクリーンパネル３の内面に密着する。熱転写ローラ５３が図１７に示すように、スクリーンパネル３の転写終端にくると、主シリンダ５４のシリンダロッド５４ａが後退し、熱転写ローラ５３が上昇する。転写箔９０のスクリーンパネル３内面への接着が完了する。
【００６８】
そして、熱転写ローラ５３の回転が再び開始し、且つ加熱ヒータ手段６５がオンして熱転写ローラ５３の温度調整が行われる。移動手段５６により主シリンダ５４及び熱転写ローラ５３を含む駆動機構全体が左から右へ移動し、待機状態に戻る。
【００６９】
次いで、スクリーンパネル３が取り出され、転写箔９０の転写用フィルムが剥離され、更に前述した熱工程により焼成されて、転写箔中の有機物が除去されて、所望の転写層、本例では蛍光面が形成される。即ち、スクリーンパネル３内面への蛍光面の熱転写が完了する。
【００７０】
なお、実際の転写装置５１においては、図１８に示すように、熱転写ローラ５３が例えば１／ｎ（ｎは整数）回転でスクリーンパネル３の内面に対して転写箔による転写が行われるように成される。また、ワーク保持台５２上へのスクリーンパネル３の載置方法としては、例えば図１３Ａに示すように、スクリーンパネル３をそのフロントパネル２との接合面３ｂが水平になるような載置方法、或いは、図１３Ｂに示すように、スクリーンパネル３をその内面（転写される内面）３Ａがなるべく水平になるような載置方法が適用できる。図１３Ｂの載置方法の場合には、スクリーンパネル３と転写箔９０の座りが良い。後述する転写装置１００においても同様である。
【００７１】
本実施の形態の枚葉式の転写箔９０の転写装置５１によれば、主シリンダ５４と圧力制御シリンダ５５を備えることにより、スクリーンパネル３の曲率を有する内面形状に合わせて、圧力制御シリンダ５５を可変し、スクリーンパネル３にかかる圧力を一定になるように管理している。従って、圧力制御シリンダ５５により主シリンダ５４の押圧力を制御することができ、スクリーンパネル３に過大な圧力をかけることなく、従って例えばスクリーンパネル３を破損等させることなく、転写箔９０からの転写層をスクリーンパネル３の面に均一に転写することができる。特に、転写面がＸ，Ｙ方向に弯曲し三次元曲面であるスクリーンパネル３の場合、スクリーンパネル形状に合わせて転写圧力が制御され、スクリーンパネル３の各部にかかる転写圧力を一定に保ちながら転写箔９０を均一にスクリーンパネル３の内面に接着することができる。
【００７２】
熱転写ローラ５３の転写開始の回転位置に対応した表面に、軸方向に沿って切欠部６２を設けるので、転写開始時に切欠部６２によってスカート部１０の端部を逃がし、熱転写ローラ５３をスクリーンパネル３のスカート部１０内面に良好に接触させることができる。同時に、切欠部６２の一側縁６２ａを垂直に対して所定角度θだけ傾けて熱転写ローラ５３をスカート部１０内面に接触するので、転写箔９０の転写層に対応する部分には、熱転写ローラ５３の円筒面の部分が当たり、安定した接着が行える。即ち、切欠部６２のエッジが転写箔に当たって、転写箔がよれたり、傷付いたりするのが、回避される。
【００７３】
転写に際して、熱転写ローラ５３をスクリーンパネル３の内面に対してスカート部１０側からファンネル接合側に向かって移動させることにより、転写箔９０とスクリーンパネル３間の空気が開放端側へ逃げて、皺が発生せず、転写箔９０がスクリーンパネル３の内面に密着し、転写箔９０を均一に接着することができる。
熱転写ローラ５３によりスクリーンパネル３のスカート部側からファンネルとの接合部側へ一方向に沿って転写箔９０を付着させて行くので、転写圧力が最適になり、転写層（いわゆる蛍光面）がスクリーンパネル３の始端（画面上端）から終端（画面下端）へ確実に転写される。従って、完成後に画像表示された画面の上端縁ラインが正確な直線状が確保され、見栄えがよくなる。因みに転写圧力にバラツキがあると転写層の一部が転写箔に残り、例えば転写された転写層の上端縁が不揃いになり（例えばギザギザになり）、画像表示したとき不揃いが目立つため、不良品として処理される。
【００７４】
本例の熱転写ローラ５３は、略半回転で一枚の転写箔の転写が可能となるように構成されている、  熱転写ローラ５３に形成する切欠部６２が１つの場合（図１１Ａ）、熱転写ローラ５３の転写開始部が１箇所であるために転写効率が制限される。これに対して、熱転写ローラ５３の切欠部６２が２つの場合（図１１Ｂ）は熱転写ローラ５３の転写開始部が２箇所となり、転写効率が向上する。
【００７５】
熱転写ローラ５３の切欠部６２の回転位置を検出する検出装置７９が設けられ、その検出板７４を熱転写ローラ５３と同軸上に取付けて構成されるので、熱転写ローラ５３の切欠部６２の転写開始時点の回転位置を正確に位置合わせすることができる。
【００７６】
次に、図２０〜図２３は、連続式転写箔、いわゆるロール式の転写箔からの転写層の転写に適用可能な、他の実施の形態に係わる転写装置及びその転写方法を示す。本例ではスクリーンパネル３の内面に蛍光面を連続して転写する場合である。
【００７７】
蛍光面を連続して転写できる転写装置１００は、前述の図９の転写装置５１に更に図２０に示す手段が付加されて成る。即ち、連続の転写用フィルム９２に複数の転写箔素子９３が形成されてなるロール式の転写箔９１を供給するための供給リール８１及び剥離した転写用フィルムを巻き取る巻取リール８２と、巻取リール８２側に配され、転写箔９１の転写用フィルム９２の部分を挟持する夫々一対ロールからなる転写箔押えガイド手段８３〔８３Ａ，８３Ｂ〕と、ワーク保持台５２の近傍に、転写開始時に転写箔９１の一端を被転写体であるスクリーンパネル３のスカート部１０の上端に固定するための転写箔押え手段８４とを付加して構成される。なお、転写箔９１としては、前述の図８で説明したロール式の転写箔４１等を用いることができる。
転写箔押えガイド手段８３は、転写箔９１をガイドすると共に、スクリーンパネル３の内面への転写箔９１のセット時に、下降して転写箔９１をスクリーンパネル３の内面に押え付け、転写終了時に、上昇して転写用フィルム９２を剥離する機能を有する。
転写箔押え手段８４は、スクリーンパネル３の幅方向の両端に対応する位置、即ち熱転写ローラ５３の転写箔９１への転接を邪魔しない位置に、一対設けられ、スクリーンパネル３に対して接触、離間可能に配置される。
供給リール８１から供給される転写箔９１は、供給方向とは逆向きにバックテンションが掛けられ、供給リール８１及び巻取リール８２間にたるみがない張った状態で転写、供給されるようになされる。
その他の構成は、図９の転写装置５１と同様であるので対応する部分には同一符号を付して重複説明を省略する。
【００７８】
この転写装置１００の動作、並びに転写方法は次の通りである。
前述と同様に、熱転写ローラ５３は、加熱ヒータ手段６４により転写箔９１の転写用フィルム９２が剥離する所定温度に加熱調整された状態で回転している、いわゆる待機状態にある。蛍光面を形成すべきスクリーンパネル３がワーク保持台５２上に搬送されてセットされる。そして、転写開始のスイッチがオンし、ワーク保持台５２がＸＹテーブル５９により可動し、スクリーンパネル３が転写箔９１の下、即ち熱転写ローラ５３直下に対応する所定位置に移動する。
【００７９】
次いで、図２０に示すように、転写箔押え手段８４が下降し、転写箔押え手段８４により転写箔９１をスクリーンパネル３のスカート部１０上端に押え付ける。また、転写箔押えガイド手段８３〔８３Ａ，８３Ｂ〕が転写箔９１を挟んだ状態で下降し、転写箔９１の転写箔素子９３をスクリーンパネル３の内面に保持する。転写箔押え手段８４と転写箔押えガイド手段８３とが同時に駆動するようにしても良い。
【００８０】
以下、前述と同様の動作が行われる。即ち、検出板７４のスリット７５の位置が検出手段７８により検出され、熱転写ローラ５３が所定の回転位置にきたことが感知される。これにより、熱転写ローラ５３の切欠部６２は、その端縁６２ａが垂直線に対して例えば５°傾いた状態でスクリーンパネル３のスカート部１０の上端に位置する。加熱ヒータ手段６４がオフされると共に、熱転写ローラ５３の回転が停止する（図２０の状態）。
【００８１】
次に、図２１に示すように、主シリンダ５４が駆動し、固定基板６８と共に熱転写ローラ５３を降下させ、その切欠部６２をスカート部１０の上端に位置させて熱転写ローラ５３を転写箔９０の転写開始端部に押し当てる。主シリンダ５４により熱転写ローラ５３が転写箔９１を介してスクリーンパネル３のスカート部１０に押しつけられると同時に、前述の図１９で説明したように圧力の差分ΔＦが圧力制御シリンダ５５で吸収され、熱転写ローラ５３が一定の転写圧力で転写箔９１を押しつける。
【００８２】
次に、移動手段５６が駆動し、図２１、図２２において右から左へ主シリンダ５４及び熱転写ローラ５３を含む駆動機構全体が移動する。この移動に伴って、熱転写ローラ５３はスクリーンパネル３の曲率を有する内面に沿って回転しながら移動し、且つ圧力制御シリンダ５５にて一定の転写圧力で加圧し、加熱して転写箔９１をスクリーンパネル３に接着する。熱転写ローラ５３がスクリーンパネル３の転写終端に来ると、主シリンダ５４のシリンダロッド５４ａが後退し、図２３に示すように、熱転写ローラ５３が上昇する。転写箔９１のスクリーンパネル３内面への接着が完了する。
【００８３】
再び、熱転写ローラ５３の回転が開始し、且つ加熱ヒータ手段６５がオンして熱転写ローラ５３の温度調整が行われる。次いで、転写箔押え手段８４と、転写箔押えガイド手段８３が同時に上昇し、元位置に復帰する。転写箔押えガイド手段８３の復帰時に同時に転写用フィルム９２が下から上に向かって剥離される（図２３の状態）。
移動手段５６により主シリンダ５４及び熱転写ローラ５３を含む駆動機構全体が左から右へ移動し、待機状態に戻る。以後、ロール式の転写箔９１が巻取リール８２に巻き取られ、次の転写箔素子９２が送られて同じ動作が繰り返され、連続的に転写が行われる。
その後、スクリーンパネル３がワーク保持台５２より取り出され、スクリーンパネル３に更に前述した熱処理が施されることにより、スクリーンパネル３内面への蛍光面の熱転写が完了する。
【００８４】
本実施の形態のロール式の転写箔９１を用いる転写装置１００によれば、前述と同様に主シリンダ５４と圧力制御シリンダ５５を備えることにより、スクリーンパネル３の曲率を有する内面形状に合わせて、圧力制御シリンダ５５を可変し、スクリーンパネル３にかかる圧力を一定に保ちながら転写箔９１をスクリーンパネル３の内面に均一に接着することができる。
転写箔押えガイド手段８３を上下可動に配置されていることにより、転写箔９１の接着時には転写箔９１をスクリーンパネル３に良好に押えつけ、転写箔９１の接着後は自動的に転写用フィルム９２を剥離することができ、転写作業を円滑に行うことができる。
転写箔９１の転写開始時に、転写箔押え手段８４によって転写箔９１の端部がスカート部１０にしっかり圧着されるで（即ち、転写箔の浮きが無いので）、その後の熱転写ローラ５３による接着において転写箔９１とスクリーンパネル３間に気泡が入らず、皺のない良好な接着が行える。
【００８５】
上述の転写装置１００においては、転写箔押え手段８４側に巻取リール８２を配置し、且つ転写箔９１を熱転写ローラ５３の移動方向とは逆方向に移送するように構成するのが望ましい。転写箔９１のスクリーンパネル３へのセット時、巻取リール８２は停止状態にあるので、巻取リール８２を転写箔押え手段８４側に配置することにより、セット時の転写箔９１を転写箔押え手段８４で押さえたときに転写箔９１がずれることがなく、従って、転写箔セット時の転写箔素子（即ち、転写層）９３の上端位置を正確に位置決めすることができる。このため、転写箔素子９３が位置ずれされることなく、スクリーンパネル３の所定の位置に正しく転写することができる。
なお、供給リール８１と巻取リール８２を、その配置関係が図示の例と逆になるように配置することも可能である。その他、枚葉式の転写装置５１と同様の効果を奏する。
【００８６】
上述の転写装置５１、１００を用いた本実施の形態による転写方法によれば、熱転写ローラ５３を用いると共に、主シリンダ５４による押圧力を圧力制御シリンダ５５により吸収して熱転写ローラ５３の転写圧力を制御しながら、スクリーンパネル３上に転写箔９０、９１を転写するので、スクリーンパネル３の各部に対して均一に転写箔９０、９１からの転写層を転写することができる。
【００８７】
少なくとも一方にスカート部１０を有するスクリーンパネル３に対しては、熱転写ローラ５３をスカート部１０側から他方に向かって移動するようになせば、皺を発生させずに転写箔９０、９１を接着し、転写箔９０、９１からの転写層を均一に転写することができる。
熱転写ローラ５３に設けた切欠部６２の回転位置を検出し、切欠部６２をスクリーンパネル３のスカート部１０に対応させて転写箔９０、９１の転写を開始するので、転写始端を正確に合わせることができる。
【００８８】
本実施の形態の転写装置５１、１００は、蛍光面の転写に限らず、他の所望の転写層の転写にも適用できる。
本実施の形態の転写装置５１、１００及び転写方法は、特に、偏平型陰極線管のようにスクリーンパネルが平面でなく、三次元曲面への転写に適用して好適である。
【００８９】
【発明の効果】
本発明に係る転写箔によれば、転写基板上に少なくとも蛍光体層、反射層、電極層を積層形成して構成するので、この転写箔を用いれば、蛍光面を一括転写で形成することができ、且つ蛍光面を構成する各膜質の均一性を確保することができる。
転写箔を蛍光体層、反射層、電極層を積層すると共に、反射層を蛍光体層の周囲より内側に形成して構成するので、この転写箔を用いてパネルに熱転写すれば、反射層が蛍光体層よりはみ出すことがなく、表示画像の視認性、即ち表示品質の良い蛍光面の作製ができる。
反射層が白色無機物質層で形成されるときは、画像周囲が白枠のように表示されることのない、表示品質の良い蛍光面の作製ができる。
反射層が酸化チタン層で形成されるときは、高屈折率を有して反射効率がより高くなり、画面の高輝度化が図れる。また、安価に蛍光面を作製できる。
反射層がアルミニウム層で形成されるときは、画像周囲に光る枠を表示することない、表示品質の良い蛍光面の作製ができる。
電極層が、電極成分と接着成分の混合材料で形成されるときは、接着層を省略することができ、転写箔を構成する層の数を減少することができ、転写箔の作製工数を簡略化することができる。
転写箔を蛍光体層、導電性を付与した反射層の積層で構成するときは、電極が省略され、転写箔の膜構造を簡素にすることができる。また、この反射層を蛍光体層の周囲より内側に形成することにより、表示画像の視認性、即ち表示品質の良い蛍光面の作製ができる。
【００９０】
本発明に係る偏平型陰極線管によれば、転写箔からの転写による電極層、反射層及び蛍光体層で蛍光面が形成されるので、蛍光面を構成する各膜質の均一性を確保することができ、画像の表示品質が安定した偏平型陰極線管を提供することができる。
蛍光面において、反射層を蛍光体層の周囲より内側に形成するので、反射層がはみ出して画像周囲に不要な枠を表示することなく、表示画像の視認性、即ち表示品質を向上することができる。反射層が白色無機物質層で形成されるときは、画像周囲が白枠のように表示されることなく、表示品質を向上することができる。
反射層が酸化チタン層で形成されるときは、反射効率が高くなり、高輝度の画面が得られる。蛍光面を安価に構成できる。
反射層がアルミニウム層で形成されるときは、画像周囲に光る枠を表示することなく、表示品質を向上することができる。
蛍光面を導電性を付与した反射層及び蛍光体層で構成するときは、電極層を省略して蛍光面の膜構造を簡素にすることができる。また、この反射層を蛍光体層の周囲より内側に形成することにより、表示画面の視認性、即ち表示品質を向上することができる。
【００９１】
本発明に係る偏平型陰極線管の製造方法によれば、蛍光面がその各層の膜質を均一にして、一括転写で作製される。従って、蛍光面の品質が良好な扁平型陰極線管を容易に製造することができる。
転写基板上に蛍光体層、反射層及び電極層を積層してなる転写箔を用いて、一括して転写法でスクリーンパネル内面に蛍光面を作製するので、蛍光面作製工程を短縮することができ、且つ蛍光面を構成する各層の膜質を均一にできる。従って、信頼性の高い偏平型陰極線管を容易に製造することができる。
転写箔として、蛍光体層、反射層、電極層を積層すると共に、反射層を蛍光体層の周囲より内側に形成した転写箔を用いるので、表示画像の視認性、即ち表示品質の向上した偏平型陰極線管を容易に製造することができる。
反射層を白色無機物質層で形成した転写箔を用いるときは、画像周囲が白枠のように表示されることのない、表示品質の良い偏平型陰極線管を製造することができる。
反射層を酸化チタン層で形成した転写箔を用いるときは、反射効率が高く高輝度の得られる蛍光面を形成することができ、表示品質の良い偏平型陰極線管を製造することができる。
反射層をアルミニウム層で形成した転写箔を用いるときは、画像周囲に光る枠を表示することない、表示品質の良い偏平型陰極線管を製造することができる。
蛍光体層、導電性を付与した反射層を積層してなる転写箔を用いるときは、電極層が省略され、膜構造の簡素化された蛍光面を形成することができる。また、反射層を蛍光体層の周囲より内側に形成した転写箔を用いることにより、表示画像の視認性、即ち表示品質の向上した偏平型陰極線管を容易に製造することができる。
【図面の簡単な説明】
【図１】本発明に係る反射型の偏平型陰極線管の一実施の形態を示す構成図である。
【図２】Ａ  図１の偏平型陰極線管のスクリーンパネルの正面図である。
Ｂ  図１の偏平型陰極線管のスクリーンパネルの底面図である。
Ｃ  図１の偏平型陰極線管のスクリーンパネルの右側面図である。
【図３】本発明に係る透過型の偏平型陰極線管の他の実施の形態を示す構成図である。
【図４】Ａ  本発明に係る枚葉式の転写箔の一実施の形態を示す正面図である。
Ｂ  その転写箔の断面図である。
【図５】Ａ〜Ｄ  図４の転写箔を用いてなる本発明に係る蛍光面作製方法を示す製造工程図である。
【図６】Ａ  本発明に係る枚葉式の転写箔の他の実施の形態を示す正面図である。
Ｂ  その転写箔の断面図である。
【図７】Ａ〜Ｄ  図６の転写箔を用いてなる本発明に係る蛍光面作製方法を示す製造工程図である。
【図８】本発明に係るロール式の転写箔の他の実施の形態を示す構成図である。
【図９】本発明に係る転写装置の一実施の形態を示す概略構成図である。
【図１０】図９の正面から見た要部の断面図である。
【図１１】Ａ  転送装置の熱転写ローラの一実施の形態を示す側面図である。
Ｂ  転送装置の熱転写ローラの他の実施の形態を示す側面図である。
【図１２】転写装置の熱転写ローラの回転位置検出手段の説明図である。
【図１３】Ａ  転写装置におけるワーク保持台へのスクリーンパネルの載置の一例を示す断面図である。
Ｂ  転写装置におけるワーク保持台へのスクリーンパネルの載置の他の例を示す断面図である。
【図１４】図８の転写装置の動作工程図（その１）である。
【図１５】図９の転写装置の動作工程図（その２）である。
【図１６】図９の転写装置の動作工程図（その３）である。
【図１７】図９の転写装置の動作工程図（その４）である。
【図１８】転写装置における熱転写ローラとスクリーンパネルの拡大図である。
【図１９】図９の転写装置の動作説明図である。
【図２０】本発明に係る転写装置の他の実施の形態を動作工程（その１）と共に示す要部の概略構成図である。
【図２１】図２０の転写装置の動作工程図（その２）である。
【図２２】図２０の転写装置の動作工程図（その３）である。
【図２３】図２０の転写装置の動作工程図（その４）である。
【符号の説明】
１，１８・・・偏平型陰極線管、２・・・フロントパネル、３・・・スクリーンパネル、４・・・ファンネル、５・・・ガラス管体、６，１７・・・蛍光面、７・・・電子銃、８ａ，８ｂ・・・ガラスフリット接合部、１０・・・スカート部、１２、３２・・・電極層、１３・・・反射層、１４・・・蛍光体層、１６・・・導電膜、１９・・・メタルバック層、２１，３１、・・・枚葉式の転写箔、２２・・・転写用フィルム、２３・・・剥離層、２４・・・接着層、４１・・・ロール式の転写箔、４３・・・転写箔素子、５０・・・押圧手段、５１・・・枚葉式の転写装置、５２・・・ワーク保持台、５３・・・熱転写ローラ、５４・・・主シリンダ、５５・・・圧力制御シリンダ、５７・・・駆動モータ、５８・・・載置面、５９・・・ＸＹテーブル、６０・・・支持基台、、６１・・・水平駆動軸、６２・・・切欠部、６４・・・加熱ヒータ手段、６６・・・ヒータカバー、６８・・・固定基板、６９・・・可動部材、７０，７１・・・連結部材、７４・・・検出板、７５・・・スリット、７８・・・光電センサ、７６・・・発光素子、７７・・・受光素子、７９・・・検出装置、８１・・・供給リール、８２・・・巻取リール、８３・・・転写箔押えガイド手段、８４・・・転写箔押え手段、９０・・・枚葉式の転写箔、９１・・・ロール式の転写箔、１００・・・ロール式の転写装置。
【図１】
0004449232.tif 000002
【図２】
0004449232.tif 000003
【図３】
0004449232.tif 000004
【図４】
0004449232.tif 000005
【図５】
0004449232.tif 000006
【図６】
0004449232.tif 000007
【図７】
0004449232.tif 000008
【図８】
0004449232.tif 000009
【図９】
0004449232.tif 000010
【図１０】
0004449232.tif 000011
【図１１】
0004449232.tif 000012
【図１２】
0004449232.tif 000013
【図１３】
0004449232.tif 000014
【図１４】
0004449232.tif 000015
【図１５】
0004449232.tif 000016
【図１６】
0004449232.tif 000017
【図１７】
0004449232.tif 000018
【図１８】
0004449232.tif 000019
【図１９】
0004449232.tif 000020
【図２０】
0004449232.tif 000021
【図２１】
0004449232.tif 000022
【図２２】
0004449232.tif 000023
【図２３】
0004449232.tif 000024